【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
ａ）融点および／またはガラス転移温度を有するポリアミド樹脂；
ｂ）３個以上のヒドロキシル基を有し、かつ数平均分子量（Ｍn）２０００未満を有する、１種または複数種の多価アルコール０．１〜１０重量％；
ｃ）ポリ（エチレングリコール）、ポリ（エチレングリコール）ジエステル、ポリ（プロピレングリコール）、ポリ（プロピレングリコール）ジエステル；およびスチレン−イソプレン−スチレンブロックコポリマー；およびこれらの混合物からなる群から選択される１種または複数種の白化防止剤０．５〜５重量％；
ｄ）潤滑剤０．０２〜１重量％；
ｅ）１種または複数種の補強剤１０〜６０重量％；および
ｆ）反応性官能基および／またはカルボン酸の金属塩を含むポリマー強化剤０〜５０重量％；
を含む熱可塑性ポリアミド組成物であって、
但し、前記熱可塑性組成物が、水酸化マグネシウム１５重量％未満、ホウ酸亜鉛および酸化亜鉛からなる群から選択される亜鉛化合物０．２０重量％未満を含むことを条件とし；かつ前記群から選択される他の白化防止剤が存在しない場合に、少なくとも２重量％のスチレン−イソプレン−スチレンブロックコポリマーが存在することをさらに条件とし；かつすべての重量パーセントが、前記ポリアミド組成物の全重量に対するパーセントである、熱可塑性ポリアミド組成物。
【請求項２】
請求項１に記載の熱可塑性ポリアミド組成物から製造される、成形または押出し成形物品。
【手続補正２】
【補正対象書類名】明細書
【補正対象項目名】０１１０
【補正方法】変更
【補正の内容】
【０１１０】
【表１４】
2015514849.tif 000001
本発明は以下の実施の態様を含むものである。
１．
ａ）融点および／またはガラス転移温度を有するポリアミド樹脂；
ｂ）３個以上のヒドロキシル基を有し、かつ数平均分子量（Ｍn）２０００未満を有する、１種または複数種の多価アルコール０．１〜１０重量％；
ｃ）ポリ（エチレングリコール）、ポリ（エチレングリコール）ジエステル、ポリ（プロピレングリコール）、ポリ（プロピレングリコール）ジエステル；およびスチレン−イソプレン−スチレンブロックコポリマー；およびこれらの混合物からなる群から選択される１種または複数種の白化防止剤０．５〜５重量％；
ｄ）潤滑剤０．０２〜１重量％；
ｅ）１種または複数種の補強剤１０〜６０重量％；および
ｆ）反応性官能基および／またはカルボン酸の金属塩を含むポリマー強化剤０〜５０重量％；
を含む熱可塑性ポリアミド組成物であって、
但し、前記熱可塑性組成物が、水酸化マグネシウム１５重量％未満、ホウ酸亜鉛および酸化亜鉛からなる群から選択される亜鉛化合物０．２０重量％未満を含むことを条件とし；かつ前記群から選択される他の白化防止剤が存在しない場合に、少なくとも２重量％のスチレン−イソプレン−スチレンブロックコポリマーが存在することをさらに条件とし；かつすべての重量パーセントが、前記ポリアミド組成物の全重量に対するパーセントである、熱可塑性ポリアミド組成物。
２．
前記潤滑剤が、脂肪酸、脂肪酸エステル、脂肪酸アミド、脂肪酸金属塩、および酸化ポリエチレンワックスからなる群から選択される、前記１に記載の熱可塑性ポリアミド組成物。
３．
前記潤滑剤が、前記熱可塑性ポリアミド組成物の全重量に対して０．０５〜０．５重量％で存在する、前記１に記載の熱可塑性ポリアミド組成物。
４．
前記白化防止剤が、ポリエチレングリコールおよびポリ（エチレングリコール）ジエステルから選択される、前記１に記載の熱可塑性ポリアミド組成物。
５．
前記補強剤が、ガラス繊維および非円形ガラス繊維からなる群から選択される、前記１に記載の熱可塑性ポリアミド組成物。
６．
前記組成物がさらに、１種または複数種の着色剤０．１〜３．０重量％を含む、前記１に記載の熱可塑性ポリアミド。
７．
前記組成物がさらに、１種または複数種のハロゲン化難燃剤１〜３０重量％を含む、前記１に記載の熱可塑性ポリアミド。
８．
前記ポリアミド樹脂が、（ＩＩ）群ポリアミド、（ＩＩＩ）群ポリアミド、および（ＩＶ）群ポリアミドからなる群から選択される、前記１に記載の熱可塑性ポリアミド組成物であって、
前記（ＩＩ）群ポリアミドは、少なくとも２１０℃の融点を有し、かつポリ（テトラメチレンヘキサンジアミド）、ポリ（ε−カプロラクタム）、ポリ（ヘキサメチレンヘキサンジアミド／（ε−カプロラクタム／）ポリ（ヘキサメチレンヘキサンジアミド）、ポリ（ヘキサメチレンヘキサンジアミド／ヘキサメチレンデカンジアミド）、ポリ（ヘキサメチレンヘキサンジアミド／ヘキサメチレンドデカンジアミド）、ポリ（ヘキサメチレンヘキサンジアミド／デカメチレンデカンジアミド）、ポリ（ヘキサメチレンデカンジアミド）、ポリ（ヘキサメチレンドデカンジアミド）、ポリ（ヘキサメチレンテトラデカンジアミド）、およびポリ（テトラメチレンヘキサンジアミド／２−メチルペンタメチレンヘキサンジアミド）からなる群から選択される脂肪族ポリアミドを含み、
前記（ＩＩＩ）群ポリアミドは、少なくとも２１０℃の融点を有し、かつ
（ａａ）（ｉ）炭素原子８〜２０個を有する芳香族ジカルボン酸および炭素原子４〜２０個を有する脂肪族ジアミンからなる群のうちの１種または複数種から選択されるモノマーから誘導される半芳香族反復単位約２０〜約３５モル％と、
（ｂｂ）（ｉｉ）炭素原子６〜２０個を有する脂肪族ジカルボン酸および炭素原子４〜２０個を有する前記脂肪族ジアミン、ならびに
（ｉｉｉ）炭素原子４〜２０個を有するラクタムおよび／またはアミノカルボン酸
からなる群のうちの１つまたは複数から選択されるモノマーから誘導される脂肪族反復単位約６５〜約８０モル％と
を含み、
前記（ＩＶ）群ポリアミドは、（ｃｃ）（ｉｖ）炭素原子８〜２０個を有する芳香族ジカルボン酸および炭素原子４〜２０個を有する脂肪族ジアミンからなる群のうちの１つまたは複数から選択されるモノマーから誘導される半芳香族反復単位約５０〜約９５モル％と
（ｇｇ）（ｖ）炭素原子６〜２０個を有する脂肪族ジカルボン酸および炭素原子４〜２０個を有する前記脂肪族ジアミン、ならびに
（ｖｉ）炭素原子４〜２０個を有するラクタムおよび／またはアミノカルボン酸；
からなる群のうちの１つまたは複数から選択されるモノマーから誘導される脂肪族反復単位約５〜約５０モル％と
を含む、
前記１に記載の熱可塑性ポリアミド組成物。
９．
前記ポリアミド樹脂が、ポリ（ε−カプロラクタム）、ポリ（ヘキサメチレンヘキサンジアミド）、ポリ（ヘキサメチレンヘキサンジアミド／ヘキサメチレンテレフタルアミド）、およびポリ（ヘキサメチレンテレフタルアミド／ヘキサメチレンヘキサンジアミド）からなる群から選択される、前記８に記載の熱可塑性ポリアミド組成物。
１０．
前記ポリアミド組成物から製造された５インチ×３インチ×２ｍｍ試験プラークが、空気雰囲気において試験温度８５℃および相対湿度８５％で７日間の試験期間、曝露される場合に、多角度分光光度計を用いて１１０度反射で測定された同一組成の未処理対照に対して、前記白化防止剤を含有しない同一組成の試験プラークよりも少なくとも２５％低いΔＬ値を有する、前記１に記載のポリアミド組成物。
１１．
前記１に記載の熱可塑性ポリアミド組成物から製造される、成形または押出し成形物品。